"担体と、担体の表面に化学結合で結合している光学活性なビナフチル化合物とを有するクロマトグラフィー用分離剤において、前記ビナフチル化合物が、下記式Iで表されることを特徴とするクロマトグラフィー用分離剤。式I中、R1及びR2はそれぞれ水素、置換基を有していてもよいフェニル基、置換基を有していてもよいナフチル基、置換基を有していてもよく任意の非連続のメチレン基が酸素であってもよい炭素数1~8のアルキル基、又は各アルキル基の炭素数が1又は2のトリアルキルシリル基を表し、A1及びA2はそれぞれ、ビナフチル環の水素に置き換えられた、担体の表面に結合している基を表し、lは4~6の整数を表し、m及びnはそれぞれ0~5の整数を表す。ただしmnは1~10である。lが4であることを特徴とする請求項1に記載のクロマトグラフィー用分離剤。R1及びR2がフェニル基であることを特徴とする請求項1又は2に記載のクロマトグラフィー用分離剤。A1及びA2がそれぞれ式Iのビナフチルの水素に置き換えられた下記式IIで表される構造を含むことを特徴とする請求項1~3のいずれか一項に記載のクロマトグラフィー用分離剤。式II中、oは1~30の整数を表す。m及びnの一方が1であり、他方が0であることを特徴とする請求項1~4のいずれか一項に記載のクロマトグラフィー用分離剤。前記担体の表面が疎水性を有することを特徴とする請求項1~5のいずれか一項に記載のクロマトグラフィー用分離剤。下記式IIIで表されるビナフチル誘導体Aのビナフチル環に担体連結基を導入してビナフチル誘導体Bを得るB工程と、ビナフチル誘導体Bの2,2’位のメトキシ基を加水分解して前記メトキシ基が水酸基になったビナフチル誘導体Cを得るC工程と、ビナフチル誘導体Cの前記水酸基のそれぞれをポリエチレングリコール誘導体で架橋してクラウンエーテル様環状構造を有するビナフチル誘導体Dを得るD工程と、ビナフチル誘導体Dの担体連結基を介してビナフチル誘導体Dを担体の表面に化学結合によって結合するE工程と、を含むクロマトグラフィー用分離剤の製造方法。式III中、R1及びR2はそれぞれ水素、置換基を有していてもよいフェニル基、置換基を有していてもよいナフチル基、置換基を有していてもよく任意の非連続のメチレン基が酸素であってもよい炭素数1~8のアルキル基、又は各アルキル基の炭素数が1又は2のトリアルキルシリル基を表す。3,3’-ジブロモ-2,2’-ジメトキシ-1,1’-ビナフチルのブロモ基をそれぞれR1及びR2に置き換えてビナフチル誘導体Aを得るA工程をさらに含むことを特徴とする請求項7に記載のクロマトグラフィー用分離剤の製造方法。B工程において、ビナフチル誘導体Aと炭素数4~33の脂肪族ジカルボン酸モノメチルエステルモノクロライドとを塩化鉄の存在下で反応させてビナフチル誘導体Bを得ることを特徴とする請求項7又は8に記載のクロマトグラフィー用分離剤の製造方法。D工程において、オキシエチレン基の繰り返し数が5~7のポリオキシエチレングリコールジトシラートをアルカリ条件下で反応させてビナフチル誘導体Cの水酸基間を架橋してビナフチル誘導体Dを得ることを特徴とする請求項7~9のいずれか一項に記載のクロマトグラフィー用分離剤の製造方法。E工程において、担体に表面処理シリカゲルを用い、ビナフチル誘導体Dの担体連結基とシリカゲルの表面処理による官能基とを化学結合させることを特徴とする請求項7~10のいずれか一項に記載のクロマトグラフィー用分離剤の製造方法。担体の表面の親水性基を疎水化するF工程をさらに含むことを特徴とする請求項7~11に記載のクロマトグラフィー用分離剤の製造方法。本発明は、クラウンエーテル様環状構造と光学活性なビナフチルとを含む、アミノ酸の光学分割等の特定の化合物の分離に有用で、かつより高い生産性を有するクロマトグラフィー用分離剤を提供する。本発明者らは、ビナフチル誘導体に、担体に結合される担体連結基を導入した後にクラウンエーテル様環状構造を導入し、得られたビナフチル誘導体を担体と化学的に結合させることによって、クラウンエーテル様環状構造と光学活性なビナフチルとを含むクロマトグラフィー用分離剤がより容易に得られることを見出し、本発明を完成させた。すなわち本発明は、担体と、担体の表面に化学結合で結合している光学活性なビナフチル化合物とを有するクロマトグラフィー用分離剤において、前記ビナフチル化合物が、下記式Iで表されることを特徴とするクロマトグラフィー用分離剤を提供する。式I中、R1及びR2はそれぞれ水素、置換基を有していてもよいフェニル基、置換基を有していてもよいナフチル基、置換基を有していてもよく任意の非連続のメチレン基が酸素であってもよい炭素数1~8のアルキル基、又は各アルキル基の炭素数が1又は2のトリアルキルシリル基を表し、A1及びA2はそれぞれ、ビナフチル環の水素に置き換えられた、担体の表面に結合している基を表し、lは4~6の整数を表し、m及びnはそれぞれ0~5の整数を表す。ただしmnは1~10である。また本発明は、lが4である前記のクロマトグラフィー用分離剤、R1及びR2がフェニル基である前記のクロマトグラフィー用分離剤、A1及びA2がそれぞれ式Iのビナフチルの水素に置き換えられた下記式IIで表される構造を含む前記のクロマトグラフィー用分離剤、m及びnの一方が1であり他方が0である前記のクロマトグラフィー用分離剤、及び、担体の表面が疎水性を有する前記のクロマトグラフィー用分離剤、を提供する。式II中、oは1~30の整数を表す。また本発明は、下記式IIIで表されるビナフチル誘導体Aのビナフチル環に担体連結基を導入してビナフチル誘導体Bを得るB工程と、ビナフチル誘導体Bの2,2’位のメトキシ基を加水分解して前記メトキシ基が水酸基になったビナフチル誘導体Cを得るC工程と、ビナフチル誘導体Cの前記水酸基のそれぞれをポリエチレングリコール誘導体で架橋してクラウンエーテル様環状構造を有するビナフチル誘導体Dを得るD工程と、ビナフチル誘導体Dの担体連結基を介してビナフチル誘導体Dを担体の表面に化学結合によって結合するE工程と、を含むクロマトグラフィー用分離剤の製造方法を提供する。式III中、R1及びR2はそれぞれ式IのR1及びR2と同じである。また本発明は、3,3’-ジブロモ-2,2’-ジメトキシ-1,1’-ビナフチルのブロモ基をそれぞれR1及びR2に置き換えてビナフチル誘導体Aを得るA工程をさらに含む前記の製造方法を提供する。また本発明は、B工程において、ビナフチル誘導体Aと炭素数4~33の脂肪族ジカルボン酸モノメチルエステルモノクロライドとを塩化鉄の存在下で反応させてビナフチル誘導体Bを得る前記の製造方法を提供する。また本発明は、D工程において、オキシエチレン基の繰り返し数が5~7のポリオキシエチレングリコールジトシラートをアルカリ条件下で反応させてビナフチル誘導体Cの水酸基間を架橋してビナフチル誘導体Dを得る前記の製造方法を提供する。また本発明は、E工程において、担体に表面処理シリカゲルを用い、ビナフチル誘導体Dの担体連結基とシリカゲルの表面処理による官能基とを化学結合させる前記の製造方法を提供する。また本発明は、担体の表面の親水性基を疎水化するF工程をさらに含むことを特徴とする前記の製造方法を提供する。本発明のクロマトグラフィー用分離剤におけるビナフチル誘導体は、ビナフチル環の2,2’位にメトキシ基を有するビナフチル誘導体にまず担体連結基を、次いでクラウンエーテル様環状構造をこの順で導入することが可能な構造を有することから、例えばアミノ酸の光学分割に有用で、かつより高い生産性を有する、クラウンエーテル様環状構造と光学活性なビナフチルとを含むクロマトグラフィー用分離剤を提供することができる。本発明のクロマトグラフィー用分離剤は、担体と、担体の表面に化学結合で結合している光学活性なビナフチル化合物とを有する。前記ビナフチル化合物は、下記式Iで表される。前記ビナフチル化合物は、S体又はR体であるが、光学分割能を示す範囲で、S体とR体の混合物であってもよい。前記ビナフチル化合物は、通常は一種だが、mやnが異なる二種以上を含んでいてもよい。式I中、R1及びR2はそれぞれ水素、置換基を有していてもよいフェニル基、置換基を有していてもよいナフチル基、置換基を有していてもよく任意の非連続のメチレン基が酸素であってもよい炭素数1~8のアルキル基、又は各アルキル基の炭素数が1又は2のトリアルキルシリル基を表す。また、R1及びR2におけるフェニル基等が有していてもよい前記置換基は、クラウンエーテル様環状構造の酸素原子と相互作用しない基であり、このような置換基としては、例えばメチル基及びクロロ基が挙げられる。R1及びR2は、分離性能の向上の観点から、フェニル基であることが好ましい。式I中、A1及びA2はそれぞれ、ビナフチル環の水素に置き換えられた、担体の表面に結合している基を表す。A1及びA2の大きさは特に限定されないが、合成の容易さと分離性能の向上との観点から、それぞれの分子量が100~600であることが好ましい。A1及びA2は、炭素数1~30のアルキレン基、炭素数6~30のアリーレン基、エーテル基、カルボニル基、イミノ基、及びアミド基等の種々の基から構成することができる。A1及びA2は、それぞれ式Iのビナフチルの水素に置き換えられた下記式IIで表される構造を含むことが、前記ビナフチル化合物の合成の容易さの観点から好ましい。式II中、oは1~30の整数を表す。oは、合成の容易さと分離性能の向上との観点から、4~10であることが好ましい。式I中、lは4~6の整数を表す。このようなlはアンモニウムイオンの包接の観点から好ましく、4であることがより好ましい。式I中、m及びnはそれぞれ0~5の整数を表す。ただしmnは1~10である。m及びnの両方がそれぞれ1以上であることが、前記ビナフチル化合物の合成の容易さの観点から好ましく、m及びnの一方が1であり他方が0であることがより好ましい。なお、m又はnが0である場合は、担体との結合がないことを意味する。前記担体には、前記ビナフチル化合物を化学結合によって固定することができる担体を用いることができる。このような担体としては、無機担体であってもよいし有機担体であってもよい。無機担体としては、例えば、シリカ、アルミナ、マグネシア、ガラス、カオリン、酸化チタン、ケイ酸塩、及びヒドロキシアパタイトが挙げられる。有機担体としては、例えば、ポリスチレン、ポリアクリルアミド、及びポリアクリレートが挙げられる。また、前記担体は、各種クロマトグラフィーに適応した形態で用いることができる。このような担体の形態としては、例えば、粒子、及びカラム管に液密に収容される多孔性の円柱体が挙げられる。前記担体は、分離性能の向上の観点から、多孔体であることが好ましく、BET比表面積が100~600m2/gであることがより好ましい。また多孔質の担体の細孔径は、分離性能の向上の観点から、水銀圧入法によって測定される細孔径が60~300Åであることが好ましい。前述した特性の観点から特に好ましい担体としては、例えばシリカゲルが挙げられる。また前記担体は、前記ビナフチル化合物の合成の容易さの観点から、式IのA1やA2の一部を構成する官能基を担体の表面に形成するために、表面処理剤によって表面処理されていることが好ましい。このような表面処理剤は、担体の種類に応じて適宜決めることができる。例えば担体がシリカゲルである場合では、表面処理剤にはシランカップリング剤を用いることができる。このようなシランカップリング剤としては、例えば、3-アミノプロピルトリエトキシシラン、及び3-2-アミノエチルアミノプロピルトリメトキシシランが挙げられる。また前記担体は、分離性能の向上の観点から、その表面が疎水性を有することが好ましい。このような担体としては、表面が疎水性の基で処理されている担体が挙げられる。本発明のクロマトグラフィー用分離剤は、クロマトグラフィーの種類に応じて適宜に処理されて用いられる。例えばカラムクロマトグラフィーに用いられる場合では、本発明のクロマトグラフィー用分離剤は、カラム管に充填又は収容される。また薄層クロマトグラフィーに用いられる場合では、本発明のクロマトグラフィー用分離剤は、例えば粒子状の分離剤である場合ではガラス板やプラスチック板等の基板の表面の薄層を形成して用いられる。これらの処理は、通常の方法によって行うことができる。なお本発明のクロマトグラフィー用分離剤は、前記ビナフチル化合物の光学特性に関わらず、ビナフチル化合物の構造に相互作用する光学異性体以外の特定の化合物の分離に用いることができる。このような光学異性体以外の化合物の分離に用いる場合では、前記ビナフチル化合物は、光学分割能を示さない程にS体とR体とが混合していても例えばラセミ体であってもよい。本発明のクロマトグラフィー用分離剤は、下記式IIIで表されるビナフチル誘導体Aのビナフチル環に担体連結基を導入してビナフチル誘導体Bを得るB工程と、ビナフチル誘導体Bの2,2’位のメトキシ基を加水分解して前記メトキシ基が水酸基になったビナフチル誘導体Cを得るC工程と、ビナフチル誘導体Cの前記水酸基のそれぞれをポリエチレングリコール誘導体で架橋してクラウンエーテル様環状構造を有するビナフチル誘導体Dを得るD工程と、ビナフチル誘導体Dの担体連結基を介してビナフチル誘導体Dを担体の表面に化学結合によって結合するE工程と、を含む方法によって製造することができる。式IIIにおいて、R1及びR2は式IのR1及びR2と同じである。ビナフチル誘導体Aは、市販品として得ることができる。このような市販品としては、例えば2,2’-ジメトキシ-1,1’-ビナフチル及び3,3’-ジブロモ-2,2’-ジメトキシ-1,1’-ビナフチル共に東京化成工業株式会社の製品が挙げられる。このような市販品の使用は、前記ビナフチル化合物の合成の容易さの観点から好ましい。またビナフチル誘導体Aは、合成によって得ることができる。例えば、ビナフチル誘導体Aは、3,3’-ジブロモ-2,2’-ジメトキシ-1,1’-ビナフチルから合成することによって得ることができる。このように本発明の方法が、3,3’-ジブロモ-2,2’-ジメトキシ-1,1’-ビナフチルのブロモ基をそれぞれR1及びR2に置き換えてビナフチル誘導体Aを得るA工程をさらに含むことは、前記ビナフチル化合物のR1及びR2の多様性を得る観点から好ましい。B工程では、担体連結基は、担体上の表面の官能基と結合する基であってもよいし、担体の表面に直接結合する基であってもよい。担体連結基は一種でも二種以上でもよい。また担体連結基は、少なくとも一つあればよく、二以上あってもよい。さらに担体連結基が二以上ある場合では、担体連結基はビナフチルの二つのナフチル環の一方のみに結合していてもよいし、両方にそれぞれ結合していてもよい。担体連結基は、前記ビナフチル誘導体Dと担体との結合の容易さの観点から、担体の表面処理による官能基と結合する基であることが好ましい。このような好ましいB工程としては、例えば、ビナフチル誘導体Aと炭素数4~33の脂肪族ジカルボン酸モノメチルエステルモノクロライドとを塩化鉄の存在下で反応させてビナフチル誘導体Bを得る工程が挙げられる。前記C工程は、ビナフチルの2,2’位がビナフチル誘導体Bの中でも反応性が高いことから、温和な条件での反応によって行うことができる。このような反応の条件としては、例えば氷冷下から室温中での三臭化ホウ素による脱アルキル反応が挙げられる。このような条件でC工程を行うことは、ビナフチル誘導体Bの他の構造への影響を抑え、より収率よくビナフチル誘導体Cを得る観点から好ましい。前記D工程は、ビナフチル誘導体Cの2,2’位の水酸基にポリオキシエチレンを架橋させられる条件によって行うことができる。このような架橋は、加水分解を利用して行うことができ、例えば、オキシエチレン基の繰り返し数が5~7のポリオキシエチレングリコールジトシラートをアルカリ条件下で反応させることによって行うことができる。前記E工程は、担体連結基や担体の種類に応じて公知の技術の範疇で適宜に行うことができる。例えば、E工程は、担体に表面処理シリカゲルを用いる場合では、ビナフチル誘導体Dの担体連結基とシリカゲルの表面処理による官能基とを化学結合させることによって行うことができる。そのような化学結合は、例えば、1-エチル-3-3-ジメチルアミノプロピルカルボジイミド塩酸塩WSC、O-7-アザベンゾトリアゾール-1-イル-N,N,N’,N’,-テトラメチルウロニウムヘキサフルオロリン酸塩HATU、1H-ベンゾトリアゾール-1-イルオキシトリピロリジノホスホニウムヘキサフルオロリン酸塩PyBop及び4-4,6-ジメトキシ-1,3,5-トリアジン-2-イル-4-メチルモルホニウムクロリドn水和物DMT-MMのようなカップリング剤を用いて反応を行わせることができる。各工程において得られるビナフチル誘導体は、精製してもよいし、生成物をそのまま次の工程の原料に用いてもよい。本発明では、担体の表面の親水性基を疎水化するF工程をさらに含んでもよい。F工程は、E工程の後に行うことが好ましい。F工程は、疎水性の有機基を有する表面処理剤か、或いは担体表面の親水基と反応して疎水性基を形成する疎水化剤を、担体又はE工程の生成物に対して作用させることによって行うことができる。なお、担体の表面の親水性基としては、例えばシリカゲル等の担体の表面や前記表面処理後の担体の表面に存在する水酸基やアミノ基等が挙げられる。疎水性の有機基を有する表面処理剤としては、例えばヘキサメチルジシラザン、n-オクタデシルトリエトキシシラン及びn-オクタデシルトリメトキシシランが挙げられる。前記疎水化剤としては、前記親水基の種類に応じて適宜に決めることができ、例えばアミノ基に対しては無水酢酸、デカン酸、及びステアリン酸が挙げられる。F工程によって担体の表面に形成される疎水性の基は、前述したA1mやA2nと同等の規模で同様の構成によって構成されることが好ましい。本発明の方法によれば、各工程における反応がそれぞれ一段の反応であり、かつF工程を除く場合では、ビナフチル誘導体Aの合成を含まない場合では四段の反応によって、ビナフチル誘導体Aを合成する工程Aを含む場合でも五段の反応によって、本発明のクロマトグラフィー用分離剤を得ることができる。キラルクラウンエーテル1の合成窒素気流下、S-3,3’-ジブロモ-2,2’-ジメトキシ-1,1’-ビナフチル0.946g、フェニルホウ酸0.736g、テトラキストリフェニルホスフィンパラジウムPdPPh3424.8mgをトルエン20mLに溶解させた。これに飽和炭酸カリウム水溶液7mLを加え、100°Cで4時間加熱した後、反応液を飽和食塩水で洗浄し、酢酸エチルで抽出し、得られた有機相を無水MgSO4で乾燥、濃縮し、得られた粗生成物をシリカゲルカラムクロマトグラフィーで精製して、下記構造式で表されるジメチルエーテル体1-1を得た。メチルアジポイルクロライド537mgをジクロロメタン6mLに溶解させた後、塩化鉄III411mgを加え、室温で1時間撹拌した。この溶液をジクロロメタン15mLに溶解させた1-1466mgに滴下した後、室温で24時間撹拌した。その後、飽和炭酸水素ナトリウム水溶液、酢酸エチルを加え、室温で撹拌した後、分液し、得られた有機相を飽和食塩水で洗浄、無水MgSO4で乾燥、濃縮し、得られた粗生成物をシリカゲルカラムクロマトグラフィーで精製して、下記構造式で表されるアシル化体1-2を得た。1-2599mgをジクロロメタン25mLに溶解させ、氷浴下でBBr3の1Mジクロロメタン溶液12mLを滴下し、室温で1時間撹拌した。その後メタノール10mLを滴下し、溶液を減圧濃縮し、酢酸エチルで抽出し、得られた有機相を飽和食塩水で洗浄し、無水MgSO4で乾燥、濃縮し、得られた粗生成物をシリカゲルカラムクロマトグラフィーで精製して、下記構造式で表されるビナフトール体1-3を得た。1-3100mgに水酸化カリウム53.2mgを加えた後、テトラヒドロフラン10mLに溶解させたペンタエチレングリコールジトシラート111mgを加え、80°Cで4時間撹拌した。その後室温で10水酸化ナトリウム水溶液2mL、メタノール10mLを加え、室温で30分撹拌した後、2N塩酸で中和し、溶液を減圧濃縮し、酢酸エチルで抽出し、得られた有機相を無水MgSO4で乾燥、濃縮し、得られた粗生成物をシリカゲルカラムクロマトグラフィーで精製して、下記構造式で表されるキラルクラウンエーテル1を得た。固定相1の合成合成されたキラルクラウンエーテル1508mg、1-エチル-3-3-ジメチルアミノプロピルカルボジイミド塩酸塩WSC156mg、1-ヒドロキシ-1H-ベンゾトリアゾール一水和物HOBt123mg、3-アミノプロピルシリカゲル平均粒径5μm、平均孔径120Å、表面積330m2/g3.31gをN,N’-ジメチルホルムアミドDMF66mLに溶解させ、室温で24時間撹拌した。次いで、濾過して得られた固体をDMF、希塩酸/メタノール溶液、メタノール各20mLで順次3回洗浄し、乾燥した。得られた固体2.00g、4-ジメチルアミノピリジン61.3mgをジクロロメタン10mLに溶解させ、そこへジクロロメタン10mLに溶解させた無水酢酸567mgを加えて、室温で5時間撹拌した。次いで、濾過して得られた固体をジクロロメタン、メタノール各20mLで順次2回洗浄し、乾燥して、本発明の固定相1を得た。元素分析結果より、キラルクラウンエーテル1が固定相1gあたり約0.083mmol結合されたものと算定された。固定相2の合成3-アミノプロピルシリカゲル平均粒径5μm、平均孔径120Å、表面積330m2/g1.29gをDMF10mLに分散させ、合成されたキラルクラウンエーテル1462mg、O-7-アザベンゾトリアゾール-1-イル-N,N,N’,N’,-テトラメチルウロニウムヘキサフルオロリン酸塩HATU342mg、N-メチルモルホリン99.5mgをDMF15mLに溶解させて加え、室温で24時間撹拌した。次いで、濾過して得られた固体をDMF、希塩酸/メタノール溶液、メタノール各25mLで順次3回洗浄し、さらにDMF25mL70°C、1時間で3回洗浄し、メタノール25mL50°C、1時間で3回洗浄し、乾燥して、固定相2を得た。元素分析結果より、キラルクラウンエーテル1が固定相1gあたり約0.30mmol結合されたものと算定された。固定相3の合成固定相2602mgを脱水トルエン24mLに分散させ、1,1,1,3,3,3-ヘキサメチルジシラザン1.0mLを加え、136°Cで6時間撹拌した。次いで濾過して得られた固体をトルエン、酢酸エチル、メタノール各15mLで順次3回洗浄し、乾燥して、固定相3を得た。固定相4の合成固定相2593mgをDMF5mLに分散させ、酢酸55.1mg、HATU245mg、N-メチルモルホリン68.4mgをDMF5mLに溶解させて加え、室温で24時間撹拌した。次いで、濾過して得られた固体をDMF、希塩酸/メタノール溶液、メタノール各15mLで順次3回洗浄し、さらにDMF15mL70°C、1時間で3回洗浄し、メタノール15mL50°C、1時間で3回洗浄し、乾燥して、固定相4を得た。固定相5の合成固定相2552mgをDMF5mLに分散させ、デカン酸69.0mg、HATU228mg、N-メチルモルホリン62.2mgをDMF5mLに溶解させて加え、室温で24時間撹拌した。次いで、濾過して得られた固体をDMF、希塩酸/メタノール溶液、メタノール各15mLで順次3回洗浄し、乾燥して、固定相5を得た。固定相6の合成固定相2553mgをDMF5mLに分散させ、ステアリン酸114mg、HATU228mg、N-メチルモルホリン69.2mgをDMF5mLに溶解させて加え、室温で24時間撹拌した。次いで、濾過して得られた固体をDMF、希塩酸/メタノール溶液、メタノール各15mLで順次3回洗浄し、乾燥して、固定相6を得た。カラム1~6の作製固定相1~6を内径2.1mm、長さ15cmのカラム管にスラリー充填法により充填し、カラム1~6を得た。評価試料をそれぞれ測定する移動相に溶解し、試料濃度約1mg1mL溶液として、下記条件でHPLCによって分析して、保持係数、分離係数及び分離度を求めた。結果を表1~6に示す。条件A-1:過塩素酸水溶液pH1.5,25°CA-2:過塩素酸水溶液pH1.5,0°CB-1:過塩素酸水溶液pH1.5/メタノール=80/20v/v,25°CB-2:過塩素酸水溶液pH1.5/メタノール=70/30v/v,25°CB-3:過塩素酸水溶液pH1.5/メタノール=60/40v/v,25°CB-4:過塩素酸水溶液pH1.5/メタノール=50/50v/v,25°CB-5:過塩素酸水溶液pH1.5/メタノール=80/20v/v,0°CC-1:過塩素酸水溶液pH1.5/アセトニトリル=95/5v/v,25°CC-2:過塩素酸水溶液pH1.5/アセトニトリル=90/10v/v,25°CC-3:過塩素酸水溶液pH1.5/アセトニトリル=80/20v/v,25°CC-4:過塩素酸水溶液pH1.5/アセトニトリル=70/30v/v,25°CC-5:過塩素酸水溶液pH1.5/アセトニトリル=90/10v/v,0°CC-6:過塩素酸水溶液pH1.5/アセトニトリル=80/20v/v,0°CD:ヘキサン/エタノール/トリフルオロ酢酸/水=50/50/0.5/0.5v/v25°C下記表中における、保持係数、分離係数及び分離度は、各々次のように定義される。表1から表5のデッドタイムの測定には、シュウ酸ナトリウムを用い、表6のデッドタイムの測定には、1,3,5,-トリターシャリーブチルベンゼンttbを用いた。"